ЛОСЬОН ДЛЯ СВЯЗУЮЩЕГО ДЛЯ НЕТКАНОГО МАТЕРИАЛА

1. Способ получения диспергируемого нетканого субстрата, включающий стадии:
a) эмульсионной полимеризации по меньшей мере одного моноэтиленненасыщенного мономера с образованием эмульсионного полимера; и
b) нейтрализации указанного эмульсионного полимера нейтрализующим агентом, выбранным из группы, состоящей из амина с pKb от 4 до 7, гидроксида щелочного металла и комбинации указанных веществ, с образованием водного связующего для нетканого материала;
c) приведения нетканого субстрата в контакт с указанным водным связующим для нетканого материала с образованием обработанного нетканого субстрата;
d) нагревания указанного обработанного нетканого субстрата до температуры от 120°С до 220°С с получением нагретого обработанного нетканого субстрата; и
e) погружения указанного нагретого обработанного нетканого субстрата в водную среду с конечной величиной pH менее 5,5 с получением диспергируемого нетканого субстрата, причем указанная водная среда содержит буферный агент, содержащий смесь лимонной кислоты и цитрата натрия.
2. Способ по п. 1, отличающийся тем, что указанный эмульсионный полимер содержит этилакрилат, стирол, акриловую кислоту и итаконовую кислоту.
3. Способ по п. 1, отличающийся тем, что указанный эмульсионный полимер имеет среднемассовую молекулярную массу менее 1000000.
4. Способ по п. 1, отличающийся тем, что указанный эмульсионный полимер имеет коэффициент полидисперсности по меньшей мере 10.
5. Способ по п. 1, отличающийся тем, что указанный нагретый обработанный нетканый субстрат нейтрализуют композицией, содержащей кислоту, перед погружением в водную среду на стадии e).
6. Способ по п. 1, отличающийся тем, что указанный буферный агент содержит смесь лимонной кислоты и цитрата натрия.
7. Способ по п. 1, отличающийся тем, что указанная стадия нейтрализации приводит к получению полимера, нейтрализованного на от 80% до 100%.
8. Способ по п. 1, отличающийся тем, что указанный эмульсионный полимер до нейтрализации на стадии b) имеет температуру стеклования в диапазоне от -20°С до 30°С.
9. Диспергируемый нетканый субстрат, содержащий:
a) волокнистый субстрат и
b) водное связующее для нетканого материала, содержащее эмульсионный полимер, имеющий коэффициент полидисперсности по меньшей мере 10, среднемассовую молекулярную массу менее 1000000 и от 8 массовых процентов до 22 массовых процентов кислотного мономера,
c) лосьон с pH в диапазоне от 4 до 5,5, который также содержит буферный агент.
10. Диспергируемая салфетка, полученная способом по п. 1.
11. Детская салфетка, полученная с применением диспергируемой салфетки по п. 10.
12. Салфетка для личной гигиены, полученная с применением диспергируемой салфетки по п. 10.
13. Очищающая салфетка, полученная с применением диспергируемой салфетки по п. 10.
14. Дезинфицирующая салфетка, полученная с применением диспергируемой салфетки по п. 10.
15. Промышленная салфетка, полученная с применением диспергируемой салфетки по п. 10.